КРЕМНИЙОРГАНИЧЕСКАЯ ЭЛАСТОМЕРНАЯ КОМПОЗИЦИЯ

1. Отверждаемая композиция, образующая кремнийорганический, с высокой прочностью на разрыв эластомер низкой жесткости, включающая в себя
(A) по меньшей мере два органополисилоксана, где каждый независимо содержит по меньшей мере две присоединенных через атом кремния алкенильных группы на молекулу, при условии, что упомянутые по меньшей мере два органополисилоксана (A) содержат по меньшей мере один по существу линейный органополисилоксан и по меньшей мере один по существу смоляной органополисилоксан;
(B) по меньшей мере два органоводородполисилоксана, где каждый независимо содержит по меньшей мере два присоединенных через атом кремния атома водорода на молекулу, при условии, что упомянутые по меньшей мере два органоводородполисилоксана (B) содержат по меньшей мере один по существу линейный органоводородполисилоксан и по меньшей мере один по существу смоляной органоводородполисилоксан, упомянутые по меньшей мере два органоводородполисилоксана (B) применяются в таком количестве, что мольное отношение общего количества связанных через атом кремния атомов водорода, содержащихся в по меньшей мере двух органоводородполисилоксанах (B), к одной связанной через атом кремния алкенильной группе, содержащейся в по меньшей мере двух органополисилоксанах (A), составляет от около 1,3 до приблизительно 2,2;
(C) наполнитель в количестве от около 15 до приблизительно 45 частей на сто частей полиорганосилоксана (A);
(D) катализатор; и
(E) ингибитор,
где объединение (A)-(E) образует отверждаемую композицию, образующую кремнийорганический эластомер низкой жесткости с высокой прочностью на разрыв.
2. Отверждаемая композиция, образующая кремнийорганический, с высокой прочностью на разрыв, эластомер низкой жесткости по п.1, где по меньшей мере два органополисилоксана (A) включают в себя продукт реакции линейного полиорганосилоксана, разветвленного полиорганосилоксана и трехмерного полиорганосилоксана.
3. Отверждаемая композиция, образующая кремнийорганический, с высокой прочностью на разрыв эластомер низкой жесткости по п.1, в которой по меньшей мере два полиорганосилоксана (A) далее могут включать в себя, в добавление к по меньшей мере двум полиорганосилоксанам, которые независимо содержат по меньшей мере две присоединенных через атом кремния алкенильных группы на молекулу и по меньшей мере один по существу линейный органополисилоксан и по меньшей мере один по существу смоляной органополисилоксан; не содержащий алкенила полиорганосилоксан, выбранный из группы, состоящей из линейного полиорганосилоксана, разветвленного полиорганосилоксана, циклического органополисилоксана, трехмерного полиорганосилоксана, смоляного полиорганосилоксана и их комбинации, где каждый полиорганосилоксан не содержит любых алкенильных групп.
6
6
3/2
4/2
4. Отверждаемая композиция, образующая кремнийорганический, с высокой прочностью на разрыв, эластомер низкой жесткости по п.1, в которой по существу линейный полиорганосилоксан представляет собой полиорганосилоксан, который включает в себя менее чем около 30% по массе от T и/или Q фрагментов, где T=RSiO и Q=SiO, где R является выбранным из группы, состоящей из одновалентного углеводородного радикала, имеющего от одного до приблизительно шестидесяти атомов углерода; ненасыщенного одновалентного углеводородного радикала, содержащего от 2 до 10 атомов углерода; и их комбинации.
6
6
3/2
4/2
5. Отверждаемая композиция, образующая кремнийорганический, с высокой прочностью на разрыв эластомер низкой жесткости по п.1, в которой по существу смоляной полиорганосилоксан представляет собой полиорганосилоксан, который включает в себя не менее чем около 30% по массе T и/или Q фрагментов, в которых T=RSiO и Q=SiO, где R является выбранным из группы, состоящей из одновалентного углеводородного радикала, имеющего от одного до приблизительно шестидесяти атомов углерода; ненасыщенного одновалентного углеводородного радикала, содержащего от 2 до 10 атомов углерода; и их комбинации.
6. Отверждаемая композиция, образующая кремнийорганический, с высокой прочностью на разрыв эластомер низкой жесткости по п.1, где каждый из по существу линейного органополисилоксана и по существу смоляного органополисилоксана имеет вязкость от около 10 до приблизительно 1000000 сП при 25°C и имеет формулу:
a
b
c
d
e
f
g
vi
vi
vi
MM DD TT Q
в которой
7
8
9
1/2
M=RRRSiO;
vi
10
11
12
1/2
M=RRRSiO;
13
14
2/2
D=RRSiO;
vi
15
16
2/2
D=RRSiO;
17
3/2
T=RSiO;
vi
18
3/2
T=RSiO; и
4/2
Q=SiO;
7
8
9
13
14
17
10
11
12
15
16
18
где R, R, R, R, R и R независимо представляют собой одновалентные углеводородные радикалы, имеющие от одного до шестидесяти атомов углерода; R представляет собой одновалентный ненасыщенный углеводородный радикал, имеющий от двух до десяти атомов углерода, и R и R независимо представляют собой одновалентные углеводородные радикалы, имеющие от одного до шестидесяти атомов углерода; R представляет собой одновалентный ненасыщенный углеводородный радикал, имеющий от двух до десяти атомов углерода и R представляет собой одновалентный углеводородный радикал, имеющий от одного до шестидесяти атомов углерода; R представляет собой одновалентный ненасыщенный углеводородный радикал, имеющий от двух до десяти атомов углерода; стехиометрические индексы a, b, c, d, e, f, и g или представляют собой ноль, или положительное число со следующими ограничениями: c больше чем 10; d равно от нуля до приблизительно 20; когда d=0, b=2; то b равно от нуля до двух, при условии, что когда b=0, d=2; то b+d равно от 2 до приблизительно 20, когда b=1, a=1; a+b>2; и в по существу линейном органополисилоксане, если e+f+g>0, то a+b+c+d>e+f+g; и в по существу смоляном органополисилоксане, если e+f+g>0, то a+b+c+d<e+f+g; и органополисилоксан (A) содержит по меньшей мере две присоединенные через атом кремния алкенильные группы на молекулу.
7. Отверждаемая композиция, образующая кремнийорганический, с высокой прочностью на разрыв эластомер низкой жесткости по п.1, в которой по меньшей мере две присоединенные через атом кремния алкенильные группы содержат от 1 до приблизительно 6 атомов углерода.
8. Отверждаемая композиция, образующая кремнийорганический, с высокой прочностью на разрыв эластомер низкой жесткости по п.1, где по меньшей мере две присоединенные через атом кремния алкенильные группы представляют собой винил.
9. Отверждаемая композиция, образующая кремнийорганический, с высокой прочностью на разрыв эластомер низкой жесткости по п.1, где органогруппы в по меньшей мере двух полиорганосилоксанах (A) включают в себя метил и/или фенил.
10. Отверждаемая композиция, образующая кремнийорганический, с высокой прочностью на разрыв эластомер низкой жесткости по п.1, где по меньшей мере два органоводородполисилоксана (B) включают в себя продукт реакции линейного органоводородполисилоксана, разветвленного органоводородполисилоксана, циклического органоводородполисилоксана и трехмерного органоводородполисилоксана.
24
24
3/2
4/2
11. Отверждаемая композиция, образующая кремнийорганический, с высокой прочностью на разрыв эластомер низкой жесткости по п.1, где по существу линейный органоводородполисилоксан представляет собой органоводородполисилоксан, который включает в себя менее чем около 30% по массе от T и/или Q фрагментов, в которых T=RSiO и Q=SiO, где R является выбранным из группы, состоящей из одновалентного углеводородного радикала, имеющего от одного до приблизительно шестидесяти атомов углерода; ненасыщенного одновалентного углеводородного радикала, содержащего от 2 до 10 атомов углерода; и их комбинации.
24
24
3/2
4/2
12. Отверждаемая композиция, образующая кремнийорганический, с высокой прочностью на разрыв эластомер низкой жесткости по п.1, в которой по существу смоляной органоводородполисилоксан представляет собой органоводородполисилоксан, который включает в себя не менее чем около 30 процентов по массе T и/или Q фрагментов, в которых T=RSiO и Q=SiO, где R является выбранным из группы, состоящей из одновалентного углеводородного радикала, имеющего от одного до приблизительно шестидесяти атомов углерода; ненасыщенного одновалентного углеводородного радикала, содержащего от 2 до 10 атомов углерода; и их комбинации.
13. Отверждаемая композиция, образующая кремнийорганический, с высокой прочностью на разрыв, эластомер низкой жесткости по п.1, в которой каждый по существу линейный органоводородполисилоксан и каждый по существу смоляной органоводородполисилоксан имеет формулу:
h
i
j
k
l
m
n
vi
vi
vi
MM DD TT Q
в которой
27
28
29
1/2
M=RRRSiO;
H
30
31
1/2
M=RRHsiO;
32
33
2/2
D=RRSiO;
H
34
2/2
D=RHSiO;
35
3/2
T=RSiO;
H
3/2
T=HSiO; и
4/2
Q=SiO;
27
28
29
32
33
35
30
31
34
где R, R, R, R, R, и R независимо представляют собой одновалентные углеводородные радикалы, имеющие от одного до шестидесяти атомов углерода и являются по существу свободными от алифатической ненасыщенности; R, R, и R независимо представляют собой одновалентные углеводородные радикалы, имеющие от одного до шестидесяти атомов углерода или атом водорода и являются по существу свободными от алифатической ненасыщенности, стехиометрические индексы h, i, j, k, L, m и n представляют собой ноль или положительное число, со следующими ограничениями: j является большим, чем 0; k равно от нуля до приблизительно 20, когда k=0, i=2; h составляет от нуля до приблизительно 2; число имеет дополнительное ограничение в том, что i+k равно от 2 до приблизительно 20, когда i=1, h=1; h+i>2; и в по меньшей мере одном по существу линейном органоводородполисилоксане, если L+m+n>0, то h+i+j+k>L+m+n; и в по меньшей мере одном по существу смоляном органоводородполисилоксане, когда L+m+n>0, то L+m+n>h+i+j+k и каждый из по меньшей мере двух органоводородполисилоксанов (B) содержит по меньшей мере два присоединенных через атом кремния атомов водорода на молекулу.
14. Отверждаемая композиция, образующая кремнийорганический, с высокой прочностью на разрыв, эластомер низкой жесткости по п.1, где каждый по существу линейный органоводородполисилоксан и каждый по существу смоляной органоводородполисилоксан имеют вязкость от около 0,1 до приблизительно 2000 сП при 25°C.
15. Отверждаемая композиция, образующая кремнийорганический, с высокой прочностью на разрыв эластомер низкой жесткости по п.1, в которой каждый из по меньшей мере одного по существу линейного органоводородполисилоксана и по меньшей мере одного по существу смоляного органоводородполисилоксана имеют вязкость от около 0,5 до приблизительно 1000 сП при 25°C.
16. Отверждаемая композиция, образующая кремнийорганический, с высокой прочностью на разрыв эластомер низкой жесткости по п.1, где каждый из по меньшей мере одного по существу линейного органоводородполисилоксана и по меньшей мере одного по существу смоляного органоводородполисилоксана имеют вязкость от 1 до приблизительно 500 сП при 25°C.
17. Отверждаемая композиция, образующая кремнийорганический, с высокой прочностью на разрыв эластомер низкой жесткости по п.1, в которой мольное отношение общего количества связанных через атом кремния атомов водорода, содержащихся в по меньшей мере двух органоводородполисилоксанах (B), к одной связанной через атом кремния алкенильной группе, содержащейся в по меньшей мере двух органополисилоксанах (A), составляет от около 1,4 до приблизительно 2,0.
18. Отверждаемая композиция, образующая кремнийорганический, с высокой прочностью на разрыв эластомер низкой жесткости по п.1, где мольное отношение общего количество связанных через атом кремния атомов водорода, содержащихся в по меньшей мере двух органоводородполисилоксанах (B), к одной связанной через атом кремния алкенильной группе, содержащейся в по меньшей мере двух органополисилоксанах (A), составляет от около 1,5 до приблизительно 1,8.
19. Отверждаемая композиция, образующая кремнийорганический, с высокой прочностью на разрыв эластомер низкой жесткости по п.1, где наполнитель (C) присутствует в количестве от около 20 до приблизительно 40 частей по массе на 100 частей по меньшей мере двух органополисилоксанов (A).
20. Отверждаемая композиция, образующая кремнийорганический, с высокой прочностью на разрыв эластомер низкой жесткости по п.1, где наполнитель (C) присутствует в количестве от около 25 до приблизительно 35 частей по массе на 100 частей по меньшей мере двух органополисилоксанов (A).
21. Отверждаемая композиция, образующая кремнийорганический, с высокой прочностью на разрыв эластомер низкой жесткости по п.1, где наполнитель является выбранным из группы, состоящей из оксида кремния, пирогенного силикагеля, осажденного оксида кремния, оксида титана, окиси алюминия, глины, волластонита, кварца, и их комбинации.
22. Отверждаемая композиция, образующая кремнийорганический, с высокой прочностью на разрыв эластомер низкой жесткости по п.1, в которой катализатор (D) представляет собой по меньшей мере один катализатор группы VIIIB.
23. Отверждаемая композиция, образующая кремнийорганический, с высокой прочностью на разрыв эластомер низкой жесткости по п.1, в которой ингибитор (E) содержит алифатическую ненасыщенность и является выбранным из группы, состоящей из диаллил малеата, D-4-винила, 2-метил-3-бутен-2-ола, 1-этинил-1-циклогексанола, 3,5-диметил-1-гексин-3-ола и их комбинации.
2
24. Отверждаемая композиция, образующая кремнийорганический, с высокой прочностью на разрыв эластомер низкой жесткости по п.1, включающая в себя специфическую рецептуру, в которой по меньшей мере два органополисилоксана (A) представляют собой комбинацию (A-i) по существу линейного винилорганополисилоксана, имеющего вязкость от около 50000 до приблизительно 80000 сП при 25°C, и присутствующего в количестве от около 45 до приблизительно 50 процентов по массе; (A-ii) по существу линейного винилорганополисилоксана, имеющего вязкость от около 20000 до приблизительно 45000 сП при 25°C, и присутствующего в количестве от около 20 до приблизительно 25 процентов по массе; (A-iii) по существу смоляного винилорганополисилоксана, имеющего вязкость от около 15 до приблизительно 250 сП при 25°C, и присутствующего в количестве от около 1,5 до приблизительно 2,5 процентов по массе; по меньшей мере два органоводородполисилоксана (B) представляет собой комбинацию (B-i) по существу линейного органоводородполисилоксана, где (B-i) имеет концевой, связанный через атом кремния, атом водорода и дополнительный, связанный через атом кремния, атом водорода помимо концевого, связанного через атом кремния, атома водорода на молекулу и имеет вязкость от около 15 до приблизительно 100 сП при 25°C, присутствующего в количестве от около 0,5 до приблизительно 1 процентов по массе; и (B-ii) представляет собой по существу линейный органоводородполисилоксан, содержащий связанные через атом кремния атомы водорода, которые являются только концевыми, связанными через атом кремния атомами водорода на молекулу и имеющий вязкость от 1 до приблизительно 10 сП при 25°C, присутствующий в количестве от около 0,5 до приблизительно 1 процентов по массе; и (B-iii) по существу смоляного органоводородполисилоксана, имеющего вязкость от около 15 до приблизительно 60 сП при 25°C, и присутствующего в количестве от около 1,5 до приблизительно 2,5 процентов по массе; наполнитель (C) представляет собой пирогенный силикагель с площадью поверхности от около 200 до приблизительно 350 м/г, где упомянутый пирогенный силикагель обработан силаном, где наполнитель (C) присутствует в количестве от около 20 до приблизительно 25 процентов по массе; катализатор (D) представляет собой платиновый катализатор, где катализатор (D) присутствует в количестве от около 5 м.д. до приблизительно 30 м.д. и ингибитор (E) представляет собой 1-этинил-1-циклогексанол, где ингибитор (E) присутствует в количестве от около 0,02 до приблизительно 0,06 процента по массе, где все проценты по массе основаны на общей массе отверждаемой композиции, образующей кремнийорганический, с высокой прочностью на разрыв, эластомер низкой жесткости.
25. Кремнийорганический эластомер низкой жесткости с высокой прочностью на разрыв, полученный путем отверждения отверждаемой композиции, образующей кремнийорганический, с высокой прочностью на разрыв эластомер низкой жесткости по п.1.
26. Кремнийорганический эластомер низкой жесткости с высокой прочностью на разрыв по п.25, где кремнийорганический эластомер низкой жесткости с высокой прочностью на разрыв представляет собой жидкий инъецируемый, пригодный для формования кремнийорганический эластомер.
27. Кремнийорганический эластомер низкой жесткости с высокой прочностью на разрыв по п.25, где эластомер имеет величину в ASTM-тесте на разрыв B по меньшей мере около 180 ppi и жесткость в ASTM-тесте на жесткость A менее чем около 40.
28. Кремнийорганический эластомер низкой жесткости с высокой прочностью на разрыв по п.25, где эластомер имеет величину в ASTM-тесте на разрыв B по меньшей мере около 200 ppi и в ASTM-тесте на жесткость A жесткость менее чем около 35.
29. Жидкий инъекцируемый пригодный для формования кремнийорганический эластомер по п.26, где эластомер имеет величину в ASTM-тесте на разрыв B по меньшей мере около 220 ppi и жесткость в ASTM-тесте на жесткость A менее чем около 33.
30. Кремнийорганический эластомер низкой жесткости с высокой прочностью на разрыв по п.25, где эластомер применяется для применения, выбранного из группы, состоящего из масок от приступа апноэ во сне, безигольных внутривенных инъекций, мембран шлангового насоса, стелек для обуви и баллонного катетера.